FR 2983472 A1 20130607 FR 1161028 A 20111201 La présente invention concerne le domaine des bétons et mortiers légers structurels, et plus particulièrement les compositions de bétons ou mortiers légers structurels, leur procédé de fabrication et les bétons ou mortiers structurels ainsi obtenus, de même 5 que leur utilisation en tant que béton auto-plaçant. Depuis plusieurs années, pour une meilleure isolation des bâtiments on cherche à réaliser des bétons ou mortiers à faible conductivité thermique. A cet effet, ont été mises au point des compositions de mortiers renfermant des adjuvants entraîneurs 10 d'air, une teneur en air importante permettant d'augmenter les performances thermiques isolantes du mortier, et/ou des compositions renfermant des granulats légers, tels que des pierres ponces, des argiles ou des schistes expansés présentant une grande porosité qui confère au matériau un caractère isolant. 15 Cependant cet allègement ne doit pas se faire au détriment d'une réduction de la résistance du béton ou mortier, et notamment de sa résistance à la compression, qui doit être d'au moins 25 MPa après 28 jours. Les difficultés s'accroissent lors de la réalisation des bétons, lorsque l'on cherche à 20 augmenter leurs fluidités tout en évitant le phénomène de ressuage et la ségrégation des granulats. Ces inconvénients sont amplifiés dans le cas des bétons auto-plaçants, pour lesquels une grande fluidité est requise. De plus, les propriétés de résistance mécaniques peuvent être encore affectées par le 25 remplacement, en vue d'améliorer les performances thermiques du matériau en réduisant sa masse volumique (et par conséquent, sa conductivité thermique) de la totalité des granulats traditionnels (de masse volumique élevée) par des granulats légers, par exemple de type expansés. 30 La présente invention a pour but de pallier les inconvénients précités en proposant une composition de béton mortier permettant d'obtenir, à l'état sec, un béton ou un mortier léger (béton ou mortier dont la masse volumique après séchage à l'étuve est inférieure à 1500 kg/m3), présentant une résistance à la compression minimale de 25 MPa après 28 jours et une conductivité thermique maximale de 0,60 W/m.K, sans phénomène de ségrégation ou de ressuage lors de la mise en place du béton ou du mortier frais. Un autre but de l'invention est de proposer une composition de béton ou mortier léger 5 structurel pouvant être utilisé comme béton ou mortier auto-plaçant, c'est-à-dire présentant une consistance très fluide. A cet effet, la présente invention concerne une composition de béton ou mortier, léger, structurel, comprenant, à l'état frais, un liant hydraulique, des granulats et de l'eau, 10 caractérisée en ce qu'elle comprend : - une teneur en liant hydraulique, incluant du ciment et d'éventuelles additions, supérieure ou égale à 280 kg/m3 de béton frais, - des granulats grossiers de taille supérieure à 4 mm et/ou des granulats fins de granulométrie inférieure ou égale à 4 mm, au moins une fraction, de préférence 15 majoritaire, desdits granulats fins et/ou grossiers étant composée de particules légères fines et/ou grossières dont la masse volumique réelle à l'état sec est comprise entre 800 et 1600 kg/m3, la quantité totale de granulats étant supérieure ou égale à 500 L/m3 de béton frais, - un superplastifiant, 20 - au moins un agent viscosant et - de l'eau efficace selon un rapport pondéral eau efficace/liant hydraulique compris entre 0,40 et 0,65 (l'eau efficace étant définie selon la norme EN 206-1). La masse volumique réelle des particules légères à l'état sec doit être inférieure à 1600 25 kg/m3 afin d'obtenir un béton léger structurel et isolant. Il existe des particules légères ayant une masse volumique comprise entre 1600 et 2000 kg/m3, mais elles ne permettent pas d'alléger suffisamment le béton obtenu pour développer les propriétés isolantes qui sont recherchées. Les particules dont la masse volumique est inférieure à 800 kg/m3 sont trop peu résistantes (elles s'écrasent facilement) pour obtenir un béton 30 structurel de résistance à la compression minimale de 25 MPa. Les particules dont la masse volumique est supérieure à 2000 kg/m3 sont des particules utilisées dans des bétons classiques, trop lourdes pour être utilisées majoritairement dans un béton léger. Par fraction majoritaire, on entend ici que la proportion volumique des particules légères fines et/ou grossières correspond à au moins 50 °/(:), de préférence 70 °/(:), et de préférence encore 90 % du volume total des granulats. La totalité des granulats peut aussi être constituée de particules légères fines et/ou grossières. Par "eau efficace" on désigne l'eau interne du béton située entre les grains du squelette solide formé par les granulats, le ciment et les additions. L'eau efficace 10 représente donc l'eau nécessaire pour l'hydratation et l'obtention de la consistance. C'est l'eau totale à laquelle on soustrait l'eau absorbée par les granulats. La résistance du béton ou mortier léger est contrôlée par la résistance des granulats parmi lesquels la fraction de granulats légers et par la résistance de la matrice 15 cimentaire. La résistance du béton ou du mortier léger est également intimement liée à la différence de rigidité entre ces deux phases et à leurs proportions volumiques respectives. La résistance et la rigidité des granulats légers sont contrôlées par la nature même des 20 granulats et par le procédé d'expansion lorsqu'il s'agit de granulats artificiels ; il s'agit donc de paramètres qu'on ne peut normalement pas modifier à moins d'utiliser des procédés particuliers qui peuvent s'avérer coûteux. La matrice cimentaire, principalement composée de liant hydraulique et d'eau, 25 correspond à l'état durci à un assemblage d'hydrates. L'enchevêtrement de ces hydrates assure la cohésion du béton et confère à cette matrice des propriétés dont les performances en termes de résistance et de rigidité varient en fonction du type de liant utilisé et de la proportion d'eau efficace. 30 Par rapport au poids de liant, plus on augmente la proportion d'eau efficace dans la matrice cimentaire et plus on augmente sa porosité, ce qui se traduit généralement par une diminution de sa masse volumique, de sa résistance et de sa rigidité. Lors de la recherche d'une solution au problème d'optimisation du béton léger, il s'est avéré particulièrement avantageux, contrairement à la pratique habituelle, de combiner des granulats légers avec une matrice cimentaire renfermant une importante teneur en eau efficace (volume d'eau efficace compris avantageusement entre 200 et 300 L/m3 de béton frais, de préférence 205 à 275 L/m3 de béton frais, de préférence 5 encore de 210 à 250 L/m3 de béton frais). En effet, il a été constaté qu'une importante teneur en eau efficace, qui permet de diminuer la masse volumique de la matrice cimentaire et conséquemment sa rigidité, contribue également à réduire la différence de rigidité entre la matrice et les granulats légers. On obtient ainsi un béton plus homogène élastiquement, pouvant présenter une résistance à la compression 10 supérieure à 25 MPa à 28 jours. Par ailleurs, la conductivité thermique du béton varie de manière proportionnelle à sa masse volumique. Ainsi, plus on ajoute de l'eau au béton et plus on diminue sa masse volumique à l'état frais et également à l'état durci après séchage car l'eau, de masse 15 volumique inférieure à celle de tous les autres constituants du béton, si elle est introduite en excès ne sera pas totalement liée aux hydrates de la matrice cimentaire et pourra s'évaporer. En effet, au cours du séchage du béton, l'évaporation de l'excédent d'eau efficace par rapport à la quantité nécessaire à l'hydratation du ciment et des possibles additions entraine la formation de porosités contenant de l'air. Ces 20 porosités de la matrice cimentaire, ainsi que la porosité apportée par les granulats légers, sont à l'origine de la faible masse volumique du béton sec et de ses propriétés thermiques isolantes. Dans le cas de la présente invention, le béton léger une fois durci et sec renferme des 25 porosités. Ces porosités ont été créées par de l'eau et non pas par des bulles d'air comme dans les compositions de mortier ou béton légers de l'art antérieur. Toutefois, un tel béton est particulièrement sensible à la ségrégation et au ressuage de sorte qu'en présence d'un superplastifiant, un adjuvant augmentant la viscosité de la matrice cimentaire doit être incorporé à la composition. 30 Cependant, on constate qu'en présence d'une quantité d'eau supérieure à 200 L/m3, pour obtenir un béton fluide auto-plaçant, ledit béton selon l'invention ne présente, de manière surprenante, aucune ségrégation ni ressuage. De manière avantageuse, le liant hydraulique comprend un ciment choisi parmi les ciments CEM I, CEM II, CEM III, CEM IV et CEM V, ou un clinker sulfo-alumineux ou un mélange de ceux-ci. Par exemple, le liant hydraulique peut être un ciment comprenant un mélange d'un clinker de type sulfo-alumineux et d'un ciment CEM I. La proportion de liant hydraulique est de préférence d'au moins 300 kg/m3 de béton frais, de préférence d'au moins 330 kg/m3 de béton frais. Ce liant hydraulique peut également comprendre des additions, sous la forme de 10 particules fines de taille inférieure à 125 micromètres, tel que des fillers choisis parmi les fillers calcaires, les fillers siliceux, les fumées de silice, les cendres volantes, les laitiers de haut fourneau et les métakaolins. Dans la composition selon la présente invention, dans la fraction des granulats fins 15 et/ou grossiers composés de particules légères, lesdites particules légères, fines ou grossières, sont des particules minérales d'origine naturelle ou artificielle, choisies parmi les pierres ponces, les argiles expansées, les schistes expansés, des laitiers expansés, ou expansés bouletés, les verres expansés, les granulats expansés à base de marbre, granite, ardoise (notamment des sous-produits de pierre ornementale) ou 20 de céramique ou un mélange de plusieurs de celles-ci. Les particules légères peuvent également comprendre des particules organiques d'origine synthétique telles que des particules de polystyrène. 25 Les particules légères fines sont, de préférence, des argiles ou des schistes expansés de masse volumique réelle à l'état sec comprise entre 1000 kg/m3 et 1400 kg/m3. Les particules légères grossières sont, de préférence, des gravillons d'argile ou de schiste expansé de masse volumique réelle à l'état sec comprise entre 1000 et 1400 30 kg/m3, d'une taille maximale de 14 mm et d'une résistance à l'écrasement au moins supérieure à 4 N/mm2, de préférence supérieure à 6 N/mm2, de préférence encore supérieure à 8 N/mm2. Ces performances de résistance à l'écrasement participent à l'obtention de performances à la résistance à la compression d'au moins 25 MPa près 28 jours, de préférence d'au moins 28 MPa après 28 jours et de préférence encore 30 MPa après 28 jours du béton durci à l'état sec. Selon une variante, il est possible de conditionner préalablement les particules légères fines ou grossières en vue de modifier leur capacité d'absorption d'eau ou leur hydrophobicité. Ce traitement peut être réalisé en saturant ou en enrobant lesdites particules légères à l'aide d'un composé hydrophobe, tel qu'une résine pure ou sous la forme d'une émulsion, ou tel qu'un gel organique ou inorganique. Ces traitements sont connus de l'homme de l'art (WO 2009/083809). De manière avantageuse, le volume total des granulats représente au moins 530 L/m3 de béton frais, de préférence au moins 560 L/m3 de béton frais. L'agent viscosant peut être choisi parmi les éthers de cellulose notamment les polysaccharides, les hydroxyalkylcelluloses, les hydroxyéthylcelluloses, la méthylcellulose, la carboxyméthylcellulose, l'hydroxyéthylcellulose, féthylhydroxyéthylcellulose, les poly(oxydes d'éthylène), les alcools polyvinyliques, les polyamides. De préférence, ledit agent viscosant est une hydroxyalkylcellulose, de préférence une hydroxyéthylcellulose, non modifiée hydrophobe. De préférence, ledit agent viscosant est une formulation telle que décrite dans la demande WO 2011/114036, notamment une formulation comprenant de l'hydroxyéthylcellulose, de l'attapulgite et un filler siliceux dans une solution aqueuse de K2CO3, et de préférence le produit Collaxim SF commercialisé par la Société AXIM. La proportion dudit agent viscosant représente avantageusement entre 0,05 et 2 % de la masse du ciment, particulièrement entre 0,3 et 1 % de la masse du ciment, préférentiellement entre 0,3 et 0,5 % de la masse du ciment. La composition de béton ou mortier léger structurel selon la présente invention comprend un superplastifiant qui peut être choisi parmi les polynaphtalènes sulfonates, les polymélamines sulfonates, les lignosulfonates et les polycarboxylates, préférentiellement un dérivé de polycarboxylate avec des chaînes latérales polyoxyde d'éthylène. La teneur en superplastifiant est avantageusement inférieure à 2,5 % en poids du ciment, de préférence comprise entre 0,3 % et 2,5 % en poids du ciment, de préférence encore comprise entre 0,3 et 1 % en poids du ciment. D'autres adjuvants peuvent être introduits dans la composition de la présente invention, par exemple un agent anti-retrait, tel qu'une formulation de copolymères d'oxyde de propylène et d'oxyde d'éthylène, par exemple le produit Cim'antiretrait commercialisé par la Société AXIM, dans des proportions comprises entre 0,1 et 3 en poids par rapport au ciment, de préférence entre 0,5 et 2 °/(:), et de préférence encore entre 1 et 1,5 % en poids par rapport au ciment. La présente invention concerne également un procédé de préparation d'une composition de béton ou de mortier léger structurel isolant, caractérisé en ce qu'il comprend, avant le mélange des constituants de la composition telle que décrite ci-dessus, au moins une étape de pré-mouillage et saturation en eau de la fraction de granulats composés de particules légères. Ce pré-mouillage peut avoir lieu par brassage dans l'eau ou par aspersion d'eau. En effet, ces particules légères étant poreuses, elles absorbent une fraction importante d'eau qui peut ensuite s'évaporer pour laisser la place à des vides lors du séchage du béton. Ces vides confèrent des propriétés isolantes au béton ou au mortier ainsi préparé. La présente invention concerne également le béton ou mortier léger structurel dont la composition est décrite ci-dessus et préparée selon le procédé décrit précédemment, caractérisé en ce qu'il présente une masse volumique inférieure à 1500 kg/m3, de préférence inférieure à 1400 kg/m3, à l'état sec et une conductivité thermique inférieure ou égale à 0,6 W/m.K, de préférence comprise entre 0,4 et 0,6 W/m.K. Le béton ou mortier léger structurel isolant préparé à partir d'une composition telle que décrite ci-dessus ou selon le procédé précédent est caractérisé en ce qu'il présente une masse volumique inférieure à 1500 kg/m3, de préférence inférieure à 1400 kg/m3, à l'état sec et une résistance à la compression d'au moins 25 MPa après 28 jours, de préférence d'au moins 28 MPa après 28 jours, de préférence encore, d'au moins 30 MPa après 28 jours. Ce béton ou mortier selon la présente invention trouve l'utilisation intéressante en tant 10 que béton ou mortier auto-plaçant. La présente invention sera décrite plus en détail à l'aide des exemples ci-après mentionnés à titre d'illustration. 15 Exemple 1 Toutes les valeurs indiquées (masse et volume) se rapportent à un volume de 1 m3 de béton frais. 20 Formulation - 345 kg/m3 de CEM I 52.5 N CE CP2 NF (Gaurain), - 148 kg/m3 de Cendres Volantes Carling (Surchiste), soit 493 kg/m3 de liant hydraulique - 414 kg/m3 de sable de schiste-ardoisier expansé GEM "104" (masse volumique réelle 25 déterminée à l'état sec : 1,55 kg/L ; absorption d'eau à 24h : 13 % ; granulométrie inférieure ou égale à 4 mm) - 416 kg/m3 de gravillon de schiste-ardoisier expansé GEM "1048" (masse volumique réelle déterminée à l'état sec : 1,46 kg/L ; absorption d'eau à 24h : 5,5 % ; granulométrie supérieure à 4 et inférieure ou égale à 10 mm) 30 (La totalité des granulats fins et grossiers est constituée ici de granulats légers) - 1,73 kg/m3 de superplastifiant AXIM CIMFLUID ADAGIO 4019 (à base de polycarboxylate) (extrait sec 30 % en poids), soit 0,5 % en poids par rapport à la masse de ciment, - 1,73 kg/m3 d'agent viscosant AXIM COLLAXIM SF (à base de hydroxyéthylcellulose) (extrait sec 40 %), soit 0,5 % en poids par rapport à la masse de ciment, - 293 kg/m3 d'eau, soit 216 kg/m3 d'eau efficace, c'est-à-dire un rapport pondéral Eau efficace/Liant de 0,44 (mesuré selon la norme EN 206-1). Matériel et méthode Le béton a été confectionné en laboratoire. Les granulats légers ont été préalablement saturés en eau pendant une durée supérieure à 24 heures avant la gâchée du béton. La teneur en eau des granulats a été mesurée avant la réalisation de la gâchée de manière à calculer l'eau d'ajout du béton (l'eau apportée par l'ensemble des granulats, de même que celle apportée par les adjuvants en phase aqueuse, est soustraite de l'eau totale). Le béton a été gâché avec l'eau d'ajout dans un malaxeur à mouvement planétaire SKAKO Couvrot d'une capacité volumique maximale de 90 litres. Le protocole de 15 malaxage a suivi les étapes suivantes : -Introduction des granulats, du ciment et des cendres volantes ; -L'eau et les adjuvants sont pré-pesés et réservés ; -Malaxage de 30 secondes ; -Introduction des 2/3 de l'eau d'ajout en 30 secondes sans arrêt du malaxeur ; 20 -Introduction du 1/3 restant de l'eau d'ajout incorporant l'agent viscosant (dans le cas du AXIM Collaxim SF, le temps de rétention dans l'eau avant incorporation dans le béton ne doit pas dépasser 2 minutes) ; -Introduction du superplastifiant sans arrêt du malaxeur; -Malaxage de 2 minutes ; 25 -Vidange du malaxeur. Toutes les éprouvettes nécessaires à la caractérisation des propriétés du béton à l'état durci ont été confectionnées puis soumises à une cure conformément à la norme NF EN 12390-2. 30 Caractéristiques du béton à l'état frais ou durci Masse volumique à l'état frais selon NF EN 12350-6 :1617 kg/m3 de béton frais, Teneur en air du béton frais selon NF EN 12350-7 : 5,5 % en volume, Affaissement au cône d'Abrams selon NF EN 12350-2 : 240 mm en fin de malaxage, 220 mm à 60 minutes, Résistance à la compression selon NF EN 12390-3 (éprouvettes cylindriques de 11 cm de diamètre sur 22 cm de haut) : 5,8 MPa à 1 jour, 24,2 MPa à 7 jours, 33,7 MPa à 28 jours, Résistance à la flexion 3 points à 28 jours selon NF EN 12390-5 (éprouvette prismatique de 10 cm x 10 cm x 40 cm) :4 MPa à 28 jours, Module d'Young à 28 jours (éprouvettes cylindriques de 16 cm de diamètre sur 32 cm de haut) : 18200 MPa, Retrait total à 28 jours (conservation à 20°C et 50 % d'humidité relative) : 600 pm/m, Autres propriétés du béton durci après séchage en étuve à 105°C jusqu'à masse constante : Masse volumique après séchage à l'étuve à 105°C : 1385 kg/m3, Conductivité thermique après séchage à l'étuve à 105°C : 0,58 W .m-1.K-1. Exemple 2 Toutes les valeurs indiquées (masse et volume) se rapportent à un volume de 1 m3 de béton frais. Formulation - 330 kg/m3 de CEM I 52.5 N CE CP2 NF (Gaurain), - 145 kg/m3 de Cendres Volantes Carling (Surchiste), soit un total de 475 kg/m3 de liant hydraulique - 384 kg/m3 de sable d'argile expansé AR 0/4 650 ARGEX (Masse volumique réelle déterminée à l'état sec : 1,40 kg/L ; absorption d'eau à 24h : 19,9 %), - 332 kg/m3 de gravillon d'argile expansé AM 4/8 650 ARGEX (Masse volumique réelle déterminée à l'état sec : 1,20 kg/L ; absorption d'eau à 24h : 19,0 %), (La totalité des granulats fins et grossiers est constituée ici de granulats légers) - 1,06 kg/m3 de superplastifiant AXIM CIMFLUID ADAGIO 4019 (à base de polycarboxylate) (extrait sec 30 %), soit 0,32 % par rapport à la masse de ciment, - 1,65 kg/m3 d'agent viscosant AXIM COLLAXIM SF (à base de hydroxyéthylcellulose) (extrait sec 40 %), soit 0,5 % en poids par rapport à la masse de ciment, - 378 kg/m3 d'eau, soit 238 kg/m3 d'eau efficace, c'est-à-dire un rapport pondéral Eau efficace/Liant de 0,50. Matériel et méthode Le béton a été confectionné en milieu industriel, dans une centrale de béton prêt à 5 l'emploi équipée d'un malaxeur à mouvement planétaire. Des cases à granulats ont été dédiées à chacun des granulats Argex pour effectuer un pré-mouillage à l'eau d'environ 3 heures par jour pendant 3 jours, ce qui a été suffisant pour saturer les granulats. Les granulats ont ensuite été réhomogénéisés puis chargés dans les trémies de stockage du malaxeur de la centrale. La teneur en eau des granulats a été mesurée 10 avant la fabrication du béton de manière à calculer l'eau d'ajout (l'eau apportée par l'ensemble des granulats, de même que celle apportée par les adjuvants en phase aqueuse, doit être soustraite de l'eau totale). Toutes les matières premières, à l'exclusion de l'eau et des adjuvants, ont été 15 introduites dans le malaxeur puis homogénéisés pendant 30 secondes. L'eau et les adjuvants (superplastifiant et agent viscosant) ont ensuite été ajoutés simultanément au mélange grâce au système automatisé de la centrale. Le malaxage s'est poursuivi quelques dizaines de secondes après stabilisation du wattmètre (mesurant la puissance de malaxage). 20 Caractéristiques du béton à l'état frais ou durci Température du béton frais : 11,2°C, Masse volumique à l'état frais selon NF EN 12350-6 :1667 kg /m3 de béton frais, Teneur en air du béton frais selon NF EN 12350-7 : 7 % en volume, 25 Affaissement au cône d'Abrams selon NF EN 12350-2 : 240 mm en fin de malaxage, 240 mm après 30 minutes, 230 mm après 60 minutes, Résistance à la compression à 28 jours selon NF EN 12390-3 (éprouvettes cylindriques 30 de 16 cm de diamètre sur 32 cm de haut) : 32,8 MPa, Masse volumique sèche après séchage à l'étuve à 105°C : 1370 kg/m3 de béton sec, Conductivité thermique après séchage à l'étuve à 105°C : 0,46 W.m-1.K-1. Les compositions ci-dessus conformes à la présente invention, permettent donc d'obtenir un béton structurel, à résistance à la compression à 28 jours élevée (supérieure à 32 MPa), malgré une faible masse volumique à l'état sec, inférieure à 1500 kg/m3, voire inférieure à 1400 kg/m3. Ceci confère au béton fini également des propriétés isolantes particulièrement recherchées actuellement dans le domaine de la construction, avec une conductivité thermique inférieure à 0,6 W.m-1.K-1, voire inférieure à 0,5 W.m-1.K-1 dans l'exemple 2. REVENDICATIONS1. Composition de béton ou mortier, léger, structurel, comprenant, à l'état frais, un 5 liant hydraulique, des granulats et de l'eau, caractérisée en ce qu'elle comprend : - une teneur en liant hydraulique, incluant du ciment et d'éventuelles additions, supérieure ou égale à 280 kg/m3 de béton frais, - des granulats grossiers de taille supérieure à 4 mm et/ou des granulats fins de 10 granulométrie inférieure ou égale à 4 mm, au moins une fraction, de préférence majoritaire, desdits granulats fins et/ou grossiers étant composée de particules légères fines et/ou grossières dont la masse volumique réelle à l'état sec est comprise entre 800 et 1600 kg/m3, la quantité totale de granulats étant supérieure ou égale à 500 L/m3 de béton frais, 15 - un superplastifiant, - au moins un agent viscosant et - de l'eau efficace selon un rapport pondéral eau efficace/liant hydraulique compris entre 0,40 et 0,65. 20 2. Composition selon la revendication 1, caractérisée en ce que le liant hydraulique comprend un ciment choisi parmi les ciments CEM I, CEM II, CEM III, CEM IV et CEM V, ou un clinker sulfo-alumineux ou un mélange de ceux-ci. 25 3. Composition selon la revendication 1 ou 2, caractérisée en ce que la proportion de liant hydraulique est d'au moins 300 kg/m3 de béton frais, de préférence d'au moins 330 kg/m3 de béton frais. 4. Composition selon l'une quelconque des revendications précédentes, 30 caractérisée en ce que le liant hydraulique est un ciment comprenant un mélange d'un clinker de type sulfo-alumineux et d'un ciment CEM I. 5. Composition selon l'une quelconque des revendications précédentes,caractérisée en ce que le liant hydraulique comprend des additions, sous la forme de particules fines de taille inférieure à 125 micromètres, tel que des fillers choisis parmi les fillers calcaires, les fillers siliceux, les fumées de silice, les cendres volantes, les laitiers de haut fourneau et les métakaolins. 6. Composition selon l'une quelconque des revendications précédentes, caractérisée en ce que les particules légères, fines ou grossières, sont des particules minérales d'origine naturelle ou artificielle, choisies parmi les pierres ponces, les argiles expansées, les schistes expansés, des laitiers expansés, ou expansés bouletés, les verres expansés, les granulats expansés à base de marbre, granite, ardoise ou de céramique, ou un mélange de plusieurs de celles- ci. 7. Composition selon l'une quelconque des revendications précédentes, caractérisée en ce que les particules légères fines sont des argiles ou des schistes 15 expansés de masse volumique réelle à l'état sec comprise entre 1000 kg/m3 et 1400 kg/m3. 8. Composition selon l'une quelconque des revendications précédentes caractérisée en ce que les particules légères grossières sont des gravillons d'argile ou de schiste 20 expansé de masse volumique réelle à l'état sec comprise entre 1000 et 1400 kg/m3, d'une taille maximale de 14 mm et d'une résistance à l'écrasement au moins supérieure à 4 N/mm2, de préférence supérieure à 6 N/mm2, de préférence encore supérieure à 8 N/mm2. 25 9. Composition selon l'une quelconque des revendications précédentes, caractérisée en ce que le volume total des granulats représente au moins 530 L/m3 de béton frais, de préférence au moins 560 L/m3 de béton frais. 10. Composition selon l'une quelconque des revendications précédentes, 30 caractérisée en ce que ragent viscosant est choisi parmi les éthers de cellulose notamment les polysaccharides, les hydroxyalkylcelluloses, les hydroxyéthylcelluloses, la méthylcellulose, la carboxyméthylcellulose, l'hydroxyéthylcellulose, l'éthylhydroxyéthylcellulose, les poly(oxydes d'éthylène), les alcools polyvinyliques, les polyamides. 11. Composition selon la revendication 10, caractérisée en ce que ledit agent viscosant est une hydroxyalkylcellulose, de préférence une hydroxyéthylcellulose, non modifiée hydrophobe. 12. Composition selon la revendication 10, caractérisée en ce que ledit agent viscosant est une formulation comprenant de l'hydroxyéthylcellulose, de l'attapulgite et un filler siliceux dans une solution aqueuse de K2CO3. 13. Composition selon l'une quelconque des revendications précédentes, caractérisée en ce que la proportion dudit agent viscosant représente entre 0,05 et 2 % de la masse du ciment, particulièrement entre 0,3 et 1 % de la masse du ciment, préférentiellement entre 0,3 et 0,5 % de la masse du ciment. 15 14. Composition selon l'une quelconque des revendications précédentes, caractérisée en ce qu'elle comprend un superplastifiant choisi parmi les polynaphtalènes sulfonates, les polymélamines sulfonates, les lignosulfonates et les polycarboxylates, préférentiellement un dérivé de polycarboxylate avec des chaînes 20 latérales polyoxyde d'éthylène. 15. Composition selon la revendication 14, caractérisée en ce que la teneur en superplastifiant est inférieure à 2,5 % en poids du ciment, de préférence comprise entre 0,3 % et 2,5 % en poids du ciment, de préférence encore comprise entre 0,3 et 25 1 % en poids du ciment. 16. Composition selon l'une quelconque des revendications précédentes, caractérisée en ce que l'eau efficace représente 200 à 300 L/m3 de béton frais, de préférence 205 à 275 L/m3 de béton frais, de préférence encore de 210 à 250 L/m3 de 30 béton frais. 17. Procédé de préparation d'une composition de béton ou de mortier léger structurel isolant selon l'une quelconque des revendications précédentes, 10caractérisé en ce qu'il comprend, avant le mélange des constituants de la composition selon l'une quelconque des revendications précédentes, au moins une étape de pré-mouillage et saturation en eau de la fraction de granulats composée de particules légères. 18. Béton ou mortier léger structurel de composition conforme à l'une quelconque des revendications 1 à 16, ou préparé selon le procédé de la revendication 17, caractérisé en ce qu'il présente une masse volumique inférieure à 1500 kg/m3 à l'état sec et une conductivité thermique inférieure ou égale à 0,6 W/m.K, de préférence 10 comprise entre 0,4 et 0,6 W/m.K. 19. Béton ou mortier léger structurel isolant préparé à partir d'une composition selon l'une quelconque des revendications 1 à 16, ou préparé selon le procédé selon la revendication 17, 15 caractérisé en ce qu'il présente une masse volumique inférieure à 1500 kg/m3 à l'état sec et une résistance à la compression d'au moins 25 MPa après 28 jours, de préférence d'au moins 28 MPa après 28 jours, de préférence encore, d'au moins 30 MPa après 28 jours. 20 20. Utilisation de la composition selon l'une quelconque des revendications 1 à 16 pour la réalisation d'un béton léger auto-plaçant.